ЖИДКИЕ СМЕСИ ФОСФИТОВ В КАЧЕСТВЕ СТАБИЛИЗАТОРОВ

1. Композиция, содержащая смесь по меньшей мере двух различных фосфитов, имеющих структуру
1
2
3
где R, R и R представляют собой независимо выбранные алкилированные арильные группы;
где арильные фрагменты алкилированных арильных групп, содержащихся в фосфитах, независимо выбраны из группы, состоящей из ароматических фрагментов, содержащих от 6 до 18 атомов углерода;
где каждая арильная группа из алкилированных арильных групп замещена по меньшей мере одной алкильной группой, содержащей от 1 до 18 атомов углерода; и
где указанная смесь представляет собой жидкость в условиях окружающей среды.
2. Композиция, содержащая смесь по меньшей мере двух различных фосфитов, имеющих структуру
1
2
3
где R, R и R представляют собой независимо выбранные алкилированные арильные группы, имеющие структуру:
4
5
6
1
6
4
5
6
где R, R и R независимо выбраны из группы, состоящей из водорода и C-C алкила, при условии, что по меньшей мере один из R, R и R не является водородом; и
где указанная смесь представляет собой жидкость в условиях окружающей среды.
3. Композиция по п. 2, где указанная композиция содержит смесь по меньшей мере трех различных фосфитов, имеющих структуру
4. Композиция по п. 2, где указанная композиция содержит смесь по меньшей мере четырех различных фосфитов, имеющих структуру
4
5
6
5. Композиция по п. 2, где по меньшей мере один из R, R и R в каждом фосфите выбран из группы, состоящей из трет-бутила и трет-пентила.
4
5
6
6. Композиция по п. 3, где по меньшей мере один из R, R и R в каждом фосфите выбран из группы, состоящей из трет-бутила и трет-пентила.
4
5
6
7. Композиция по п. 4, где по меньшей мере один из R, R и R в каждом фосфите выбран из группы, состоящей из трет-бутила и трет-пентила.
8. Композиция по п. 7, где фосфиты независимо выбраны из группы, состоящей из трис 4-трет-бутилфенилфосфита, трис 2,4-ди-трет-бутилфенилфосфита, бис(4-трет-бутилфенил)-2,4-ди-трет-бутилфенилфосфита, бис(2,4-ди-трет-бутилфенил)-4-трет-бутилфенилфосфита, трис 4-трет-пентилфенилфосфита, трис 2,4-ди-трет-пентилфенилфосфита, бис(4-трет-пентилфенил)-2,4-ди-трет-пентилфенилфосфита и бис(2,4-ди-трет-пентилфенил)-4-трет-пентилфенилфосфита.
9. Стабилизированная композиция, содержащая:
(A) полимерную смолу и
(B) стабилизирующее количество смеси по меньшей мере двух различных фосфитов, имеющих структуру
1
2
3
где R, R и R представляют собой независимо выбранные алкилированные арильные группы;
где арильные фрагменты алкилированных арильных групп, содержащихся в фосфитах, независимо выбраны из группы, состоящей из ароматических фрагментов, содержащих от 6 до 18 атомов углерода;
где каждая арильная группа из алкилированных арильных групп замещена по меньшей мере одной алкильной группой, содержащей от 1 до 18 атомов углерода; и
где указанная смесь представляет собой жидкость в условиях окружающей среды.
10. Стабилизированная композиция, содержащая:
(A) полимерную смолу и
(B) стабилизирующее количество смеси по меньшей мере двух различных фосфитов, имеющих структуру
1
2
3
где R, R и R представляют собой независимо выбранные алкилированные арильные группы, имеющие структуру:
4
5
6
1
6
4
5
6
где R, R и R независимо выбраны из группы, состоящей из водорода и C-C алкила при условии, что по меньшей мере один из R, R и R не является водородом; и
где указанная смесь представляет собой жидкость в условиях окружающей среды.
11. Промышленное изделие, содержащее стабилизированную композицию, включающую:
(A) полимерную смолу и
(B) стабилизирующее количество смеси по меньшей мере двух различных фосфитов, имеющих структуру
1
2
3
где R, R и R представляют собой независимо выбранные алкилированные арильные группы;
где арильные фрагменты алкилированных арильных групп, содержащихся в фосфитах, независимо выбраны из группы, состоящей из ароматических фрагментов, содержащих от 6 до 18 атомов углерода;
где каждая арильная группа из алкилированных арильных групп замещена по меньшей мере одной алкильной группой, содержащей от 1 до 18 атомов углерода; и
где указанная смесь представляет собой жидкость в условиях окружающей среды.
12. Промышленное изделие, содержащее стабилизированную композицию, включающую:
(A) полимерную смолу и
(B) стабилизирующее количество смеси по меньшей мере двух различных фосфитов, имеющих структуру
1
2
3
где R, R и R представляют собой независимо выбранные алкилированные арильные группы, имеющие структуру:
4
5
6
1
6
4
5
6
где R, R и R независимо выбраны из группы, состоящей из водорода и C-C алкила при условии что по меньшей мере один из R, R и R не является водородом; и
где указанная смесь представляет собой жидкость в условиях окружающей среды.
13. Способ стабилизации термопластичной смолы или эластомера, включающий стадию добавления к указанной термопластичной смоле или эластомеру стабилизирующего количества композиции, содержащей смесь по меньшей мере двух различных фосфитов, имеющих структуру
1
2
3
где R, R и R представляют собой независимо выбранные алкилированные арильные группы;
где арильные фрагменты алкилированных арильных групп, содержащихся в фосфитах, независимо выбраны из группы, состоящей из ароматических фрагментов, содержащих от 6 до 18 атомов углерода;
где каждая арильная группа из алкилированных арильных групп замещена по меньшей мере одной алкильной группой, содержащей от 1 до 18 атомов углерода; и
где указанная смесь представляет собой жидкость в условиях окружающей среды.
14. Способ стабилизации термопластичной смолы или эластомера, включающий стадию добавления к указанной термопластичной смоле или эластомеру стабилизирующего количества композиции, содержащей смесь по меньшей мере двух различных фосфитов, имеющих структуру
1
2
3
где R, R и R представляют собой независимо выбранные алкилированные арильные группы, имеющие структуру:
4
5
6
1
6
4
5
6
где R, R и R независимо выбраны из группы, состоящей из водорода и С-C алкила при условии что по меньшей мере один из R, R и R не является водородом; и
где указанная смесь представляет собой жидкость в условиях окружающей среды.
15. Способ синтеза жидкой смеси по меньшей мере двух жидких фосфитов, имеющих структуру:
1
2
3
где R, R и R представляют собой независимо выбранные алкилированные арильные группы; при этом данный способ включает:
(A) алкилирование фенольных соединений алкеном в присутствии кислотного катализатора;
(B) отделение полученного алкилированного фенола от катализатора; и
3
(C) взаимодействие PZ, где Z представляет собой галоген, с полученной смесью, содержащей от около 5 до около 95 вес.% твердого п-алкилированного фенола и соответственно от около 95 до около 5 вес.% твердого о,п-диалкилированного фенола.